표면 코팅 된 LiCoO 2 양극 활물질 , 도전 재 ( 카본 블랙 ) 및 바인더 ( 폴리 비닐리덴 플 루오 라이드 , PVdF ) 를 95 : 3 : 2 의 중량 비 로 혼합 하 여 20 g 을 제조 하 고 , N - 에틸 포름 아미드 20 g 에 투입 하 여 양극 활물질 슬러리 ( 점 도 : 20 , 000 g / cm · s , 점 도 변화 율 : 1 %) 를 제조 하 였 다 . 상기 양극 활물질 슬러리 를 두께 가 20 ㎛ 정도 의 양극 집 전체 인 알루미늄 ( Al ) 박막 에 도포 하 고 , 130 ℃ 에서 2 시간 동안 건조 한 후 롤 프레스 ( roll press ) 를 실시 하 여 양극 을 제조 하 였 다 . 음극 으로 리튬 금속 호일 ( foil ) 을 사용 하 였 다 . 전해질 로서 에틸렌 카보 네이트 ( EC ) 및 에틸 메틸 카보 네이트 ( EMC ) 를 1 : 2 의 부 피비 로 혼합 하 여 제조 된 비수 계 　 유기 용매 에 LiPF 6 를 첨가 하 여 1 M 의 LiPF 6 비수 계 전해액 을 제조 하 였 다 . 상기 양극 과 음극 사이 에 폴리에틸렌 분리 막 ( 도 넨 사 , F 2 OBHE , 두께 = 20 ㎛) 을 포함 하 도록 하 고 , 상기 비수 계 전해액 을 주입 하 여 폴리머 셀 타입 의 시험 용 이 차 전지 모노 셀 을 제작 하 였 다 .